АНТАЦИДЫ ДЛЯ ПОЛИМЕРОВ

1. Способ нейтрализации кислоты в полимере, включающий приведение полимера в контакт с нейтрализующим количеством аморфного силиката алюминия.
2. Способ по п. 1, в котором полимер представляет собой полиолефин, причем полиолефин предпочтительно представляет собой полимер на основе пропилена, полимер на основе этилена, сополимер по меньшей мере одного α-олефина с диеном или их смесь.
3. Способ по п. 2, в котором полимер на основе пропилена представляет собой гомополимер пропилена, сополимер пропилена или их смесь,
причем сополимер пропилена предпочтительно представляет собой статистический сополимер пропилена,
или
причем сополимер пропилена предпочтительно представляет собой сополимер пропилена и по меньшей мере одного α-олефина, при этом α-олефин имеет от 2 до 10 атомов углерода, причем α-олефин предпочтительно представляет собой по меньшей мере один, выбранный из группы, состоящей из этилена, 1-бутена, 1-пентена, 1-гексена, 1-гептена, 1-октена, 1-нонена, 1-децена и 4-метил-1-пентена,
или
причем сополимер пропилена представляет собой гетерофазный пропиленовый полимер, при этом гетерофазный пропиленовый полимер содержит матричную фазу и по меньшей мере одну дисперсную фазу, причем матричная фаза гетерофазного пропиленового полимера предпочтительно содержит гомополимер пропилена или сополимер пропилена.
4. Способ по п. 2, в котором полимер на основе этилена представляет собой гомополимер этилена, сополимер этилена или их смесь,
причем сополимер этилена предпочтительно представляет собой сополимер этилена и по меньшей мере одного α-олефина, при этом α-олефин имеет от 3 до 10 атомов углерода, причем α-олефин предпочтительно представляет собой по меньшей мере один, выбранный из группы, состоящей из пропилена, 1-бутена, 1-пентена, 1-гексена, 1-гептена, 1-октена, 1-нонена, 1-децена и 4-метил-1-пентена,
или
причем полимер на основе этилена представляет собой полиэтилен высокой плотности (ПЭВП) или линейный полиэтилен низкой плотности (ЛПЭНП).
5. Способ по п. 2, в котором полиолефин представляет собой сополимер по меньшей мере одного α-олефина с диеном, причем α-олефин имеет не более 20 атомов углерода.
6. Способ по п. 1, в котором аморфный силикат алюминия представляет собой алюмосиликат щелочного металла/щелочноземельного металла,
причем алюмосиликат щелочного металла/щелочноземельного металла
а) предпочтительно содержит по меньшей мере щелочной металл, выбранный из группы, состоящей из лития, натрия, калия, рубидия, цезия и их смесей,
или
b) предпочтительно содержит по меньшей мере щелочноземельный металл, выбранный из группы, состоящей из бериллия, магния, кальция, стронция, бария, радия и их смесей,
или
c) предпочтительно представляет собой аморфный натриево-магниевый алюмосиликат, который предпочтительно содержит оксид магния в количестве от 0,5 мас.% до приблизительно 10 мас.% от общего содержания аморфного натриево-магниевого алюмосиликата.
7. Способ по п. 1 или 6c, в котором аморфный натриево-магниевый алюмосиликат имеет средний размер частиц в диапазоне от приблизительно 0,5 мкм до приблизительно 10,0 мкм или в котором аморфный натриево-магниевый алюмосиликат имеет рН в диапазоне от 7 до 12.
8. Способ по п. 1 или 6, в котором количество аморфного силиката алюминия в полимере представляет собой количество, достаточное для обеспечения показателя коррозионной активности полимера ниже 6, или в котором количество аморфного силиката алюминия в полимере находится в диапазоне от приблизительно 0,005 мас.% до приблизительно 2,0 мас.% полимера.
9. Способ по п. 6, в котором количество аморфного силиката алюминия в полимере находится в диапазоне от приблизительно 0,010 мас.% до приблизительно 1,0 мас.% полимера, предпочтительно от приблизительно 0,015 мас.% до приблизительно 0,8 мас.% полимера.
10. Способ по п. 6, в котором показатель преломления аморфного алюмосиликата щелочного металла по существу такой же, как показатель преломления полимера.
11. Процесс снижения коррозионной активности полимера, содержащего кислые примеси, включающий:
введение в полимер нейтрализующего кислоту количества аморфного силиката алюминия с получением полимерной композиции, имеющей показатель коррозионной активности ниже 6.
12. Процесс по п. 11, в котором полимер представляет собой полиолефин, причем полиолефин предпочтительно представляет собой полимер на основе пропилена, полимер на основе этилена, сополимер по меньшей мере одного α-олефина с диеном или их смесь.
13. Процесс по п. 12, в котором полимер на основе пропилена представляет собой гомополимер пропилена, сополимер пропилена или их смесь,
причем сополимер пропилена предпочтительно представляет собой статистический сополимер пропилена,
или
причем сополимер пропилена представляет собой сополимер пропилена и по меньшей мере одного α-олефина, при этом α-олефин имеет от 2 до 10 атомов углерода, причем α-олефин предпочтительно представляет собой по меньшей мере один, выбранный из группы, состоящей из этилена, 1-бутена, 1-пентена, 1-гексена, 1-гептена, 1-октена, 1-нонена, 1-децена и 4-метил-1-пентена,
или
причем сополимер пропилена представляет собой гетерофазный пропиленовый полимер, при этом гетерофазный пропиленовый полимер содержит матричную фазу и по меньшей мере одну дисперсную фазу, причем матричная фаза гетерофазного пропиленового полимера предпочтительно содержит гомополимер пропилена или сополимер пропилена.
14. Процесс по п. 12, в котором полимер на основе этилена представляет собой гомополимер этилена, сополимер этилена или их смесь,
причем сополимер этилена предпочтительно представляет собой сополимер этилена и по меньшей мере одного α-олефина, при этом α-олефин имеет от 3 до 10 атомов углерода, причем α-олефин предпочтительно представляет собой по меньшей мере один, выбранный из группы, состоящей из пропилена, 1-бутена, 1-пентена, 1-гексена, 1-гептена, 1-октена, 1-нонена, 1-децена и 4-метил-1-пентена,
или
причем полимер на основе этилена представляет собой полиэтилен высокой плотности (ПЭВП) или линейный полиэтилен низкой плотности (ЛПЭНП).
15. Процесс по п. 12, в котором полиолефин представляет собой сополимер по меньшей мере одного α-олефина с диеном, причем α-олефин имеет не более 20 атомов углерода.
16. Процесс по п. 11, в котором аморфный силикат алюминия представляет собой алюмосиликат щелочного металла/щелочноземельного металла,
причем алюмосиликат щелочного металла/щелочноземельного металла
a) предпочтительно содержит по меньшей мере щелочной металл, выбранный из группы, состоящей из лития, натрия, калия, рубидия, цезия и их смесей,
или
b) предпочтительно содержит по меньшей мере щелочноземельный металл, выбранный из группы, состоящей из бериллия, магния, кальция, стронция, бария, радия и их смесей,
или
c) предпочтительно представляет собой аморфный натриево-магниевый алюмосиликат, который предпочтительно содержит оксид магния в количестве от 0,5 мас.% до приблизительно 10 мас.% от общего содержания аморфного натриево-магниевого алюмосиликата.
17. Процесс по п. 11 или 16c, в котором аморфный силикат алюминия имеет средний размер частиц в диапазоне от приблизительно 0,5 мкм до приблизительно 10,0 мкм или в котором аморфный натриево-магниевый алюмосиликат имеет рН в диапазоне от 7 до 12.
18. Процесс по п. 16, в котором количество аморфного силиката алюминия в полимере представляет собой количество, достаточное для обеспечения показателя коррозионной активности полимера ниже 1, или в котором количество аморфного алюмосиликата щелочного металла/щелочноземельного металла в полимере находится в диапазоне от приблизительно 0,005 мас.% до приблизительно 2,0 мас.% полимера, или в котором количество аморфного алюмосиликата щелочного металла/щелочноземельного металла в полимере находится в диапазоне от приблизительно 0,010 мас.% до приблизительно 1,0 мас.% полимера, или в котором количество аморфного алюмосиликата щелочного металла/щелочноземельного металла в полимере находится в диапазоне от приблизительно 0,015 мас.% до приблизительно 0,5 мас.% полимера, или в котором показатель преломления аморфного алюмосиликата щелочного металла/щелочноземельного металла по существу такой же, как показатель преломления полимера.
19. Процесс по п. 11, в котором прозрачность полимерной композиции составляет по меньшей мере приблизительно 60% при измерении на полученной инжекционным формованием (IM) пластинке, имеющей толщину приблизительно 1 мм.
20. Полимерная композиция, имеющая сниженную коррозионную активность, содержащая полимер, содержащий кислые примеси и нейтрализующее кислоту количество аморфного силиката алюминия.
21. Полимерная композиция по п. 20, в которой полимер представляет собой полиолефин, причем полиолефин предпочтительно представляет собой полимер на основе пропилена, полимер на основе этилена, сополимер по меньшей мере одного α-олефина с диеном или их смесь.
22. Полимерная композиция по п. 21, в которой полимер на основе пропилена представляет собой гомополимер пропилена, сополимер пропилена или их смесь,
причем сополимер пропилена предпочтительно представляет собой статистический сополимер пропилена,
или
причем сополимер пропилена предпочтительно представляет собой сополимер пропилена и по меньшей мере одного α-олефина, при этом α-олефин имеет от 2 до 10 атомов углерода, и причем α-олефин предпочтительно представляет собой по меньшей мере один, выбранный из группы, состоящей из этилена, 1-бутена, 1-пентена, 1-гексена, 1-гептена, 1-октена, 1-нонена, 1-децена и 4-метил-1-пентена,
или
причем сополимер пропилена представляет собой гетерофазный пропиленовый полимер, при этом гетерофазный пропиленовый полимер содержит матричную фазу и по меньшей мере одну дисперсную фазу, причем матричная фаза гетерофазного пропиленового полимера предпочтительно содержит гомополимер пропилена или сополимер пропилена.
23. Полимерная композиция по п. 21, в которой полимер на основе этилена представляет собой гомополимер этилена, сополимер этилена или их смесь,
причем сополимер этилена предпочтительно представляет собой сополимер этилена и по меньшей мере одного α-олефина, при этом α-олефин имеет от 3 до 10 атомов углерода, причем α-олефин предпочтительно представляет собой по меньшей мере один, выбранный из группы, состоящей из пропилена, 1-бутена, 1-пентена, 1-гексена, 1-гептена, 1-октена, 1-нонена, 1-децена и 4-метил-1-пентена,
или
причем полимер на основе этилена представляет собой полиэтилен высокой плотности (ПЭВП) или линейный полиэтилен низкой плотности (ЛПЭНП).
24. Полимерная композиция по п. 21, в которой полиолефин представляет собой сополимер по меньшей мере одного α-олефина с диеном, причем α-олефин имеет не более 20 атомов углерода.
25. Полимерная композиция по п. 20, в которой аморфный силикат алюминия представляет собой алюмосиликат щелочного металла/щелочноземельного металла,
причем алюмосиликат щелочного металла/щелочноземельного металла
a) предпочтительно содержит по меньшей мере щелочной металл, выбранный из группы, состоящей из лития, натрия, калия, рубидия, цезия и их смесей,
или
b) предпочтительно содержит по меньшей мере щелочноземельный металл, выбранный из группы, состоящей из бериллия, магния, кальция, стронция, бария, радия и их смесей,
или
c) предпочтительно представляет собой аморфный натриево-магниевый алюмосиликат.
26. Полимерная композиция по п. 20 или 25c, в которой аморфный силикат алюминия имеет средний размер частиц в диапазоне от приблизительно 0,5 мкм до приблизительно 10,0 мкм или в котором аморфный силикат алюминия имеет рН в диапазоне от 7 до 12.
27. Полимерная композиция по п. 20 или 25, в которой количество аморфного силиката алюминия в полимере представляет собой количество, достаточное для снижения показателя коррозионной активности полимера ниже 6, или в которой количество аморфного силиката алюминия в полимере находится в диапазоне от приблизительно 0,005 мас.% до приблизительно 2,0 мас.% полимера, предпочтительно от приблизительно 0,010 мас.% до приблизительно 1,0 мас.% полимера, более предпочтительно от приблизительно 0,015 мас.% до приблизительно 0,5 мас.% полимера.
28. Полимерная композиция по п. 25, в которой показатель преломления аморфного алюмосиликата щелочного металла/щелочноземельного металла по существу такой же, как показатель преломления полимера.
29. Полимерная композиция по п. 25c, в которой прозрачность полимерной композиции составляет по меньшей мере приблизительно 60% при измерении на полученной инжекционным формованием (IM) пластинке, имеющей толщину приблизительно 1 мм.
30. Изделие, изготовленное из полимерной композиции по п. 20, которое предпочтительно представляет собой по меньшей мере одно, выбранное из группы, состоящей из волокон, формованных изделий, экструдированных профилей, листа, плиты, адгезивов, пеноматериала, кабельных покрытий или других готовых частей, причем более предпочтительным изделием является пленка, или лист, или волокно, или формованное изделие, при этом наиболее предпочтительным изделием является пленка.